СПОСОБ ИЗГОТОВЛЕНИЯ ИСКУССТВЕННЫХ ЗУБОВ

1. Способ изготовления искусственного зуба, включающий стадии:
(a) размещения жидкой композиции стоматологической фотоотверждаемой пластмассы, содержащей органическое соединение, подвергающееся радикальной полимеризации (А), наполнитель (В) и светочувствительный инициатор радикальной полимеризации (С) в формовочном контейнере, имеющем светопроницаемую поверхность дна, и облучения композиции стоматологической фотоотверждаемой пластмассы в формовочном контейнере светом в виде шаблона заранее заданной формы через светопроницаемую поверхность дна формовочного контейнера в соответствии с данными тонких срезов каждого слоя, полученными на основании трехмерных данных компьютеризованной денситометрии (CAD, от англ. computer assisted densitometry) зуба, с образованием отвержденного слоя пластмассы, имеющего заранее заданную форму шаблона для одного слоя зуба;
(b) поднимания отвержденного слоя пластмассы для одного слоя зуба, образованного на стадии (а) таким образом, чтобы позволить жидкой композиции стоматологической фотоотверждаемой пластмассы вытечь в пространство между нижней поверхностью отвержденного слоя смолы и поверхностью дна формовочного контейнера, и облучения композиции стоматологической фотоотверждаемой пластмассы светом в виде шаблона заранее заданной формы между нижней поверхностью отвержденного слоя пластмассы и поверхностью дна формовочного контейнера через светопроницаемую поверхность дна формовочного контейнера в соответствии с данными тонких срезов каждого слоя, полученными на основании трехмерных данных компьютеризованной денситометрии (CAD) зуба, с дальнейшим образованием отвержденного слоя пластмассы, имеющего заранее заданную форму шаблона для одного слоя зуба; и
(c) повторения операции со стадии (b) до получения заданного искусственного зуба.
2. Способ изготовления искусственного зуба по п. 1, в котором трехмерные данные компьютеризованной денситометрии (CAD) зуба представляют собой данные, полученные с помощью устройства для компьютерной томографии (КТ устройства), устройства для магнитно-резонансной томографии (МРТ), устройства для компьютерной рентгенографии (прибора КР) или внутриротового 3D сканера.
3. Способ изготовления искусственного зуба по п. 1 или  2, при котором содержание органического соединения, подвергающегося радикальной полимеризации (А), в жидкой композиции стоматологической фотоотверждаемой пластмассы составляет от 30 до 95 масс. % по отношению к общей массе композиции стоматологической фотоотверждаемой пластмассы; содержание наполнителя (В) составляет от 5 до 70 мас. % по отношению к общей массе композиции стоматологической фотоотверждаемой пластмассы, а содержание светочувствительного инициатора радикальной полимеризации (С) составляет от 0,01 до 5 масс. % по отношению к массе органического соединения, подвергающегося радикальной полимеризации (А).
4. Способ изготовления искусственного зуба по п. 1, в котором жидкая композиция стоматологической фотоотверждаемой пластмассы содержит в качестве по меньшей мере части органического соединения, подвергающегося радикальной полимеризации (А); по меньшей мере одно из соединений ди(мет)акрилата (А-1а) на основе уретана, полученное в результате реакции 1 моля органического диизоцианатного соединения с 2 молями гидроксиалкил(мет)акрилата и представленное следующей общей формулой (А-1а):
1
2
где R представляет собой атом водорода или метильную группу, R представляет собой алкиленовую группу, a D представляет собой остаток органического диизоцианатного соединения; и соединение ди(мет)акрилата (A-1b), полученное в результате реакции 1 моля диэпоксидного соединения с 2 молями (мет)акриловой кислоты и представленное следующей общей формулой (A-1b):
3
где R представляет собой атом водорода или метильную группу, а E представляет собой остаток диэпоксидного соединения.
5. Способ изготовления искусственного зуба по п. 4, в котором содержание по меньшей мере одного из соединений ди(мет)акрилата (А-1а) на основе уретана и соединений ди(мет)акрилата (A-1b) составляет от 5 до 95 мас. % по отношению к массе органического соединения, подвергающегося радикальной полимеризации (А).
6. Способ изготовления искусственного зуба по п. 4 или 5, в котором жидкая композиция стоматологической фотоотверждаемой пластмассы содержит, в качестве органического соединения, подвергающегося радикальной полимеризации (А), другое органическое соединение, подвергающегося радикальной полимеризации (А-2), совместно по меньшей мере с одним из соединений ди(мет)акрилата (А-1а) на основе уретана и соединений ди(мет)акрилата (A-1b).
7. Способ изготовления искусственного зуба по п. 6, в котором содержание другого органического соединения, подвергающегося радикальной полимеризации (А-2), составляет от 5 до 70 мас. % по отношению к массе органического соединения, подвергающегося радикальной полимеризации (А).
8. Способ изготовления искусственного зуба по п. 6, в котором жидкая композиция стоматологической фотоотверждаемой пластмассы содержит в качестве другого органического соединения, подвергающегося радикальной полимеризации (А-2) по меньшей мере одно соединение ди(мет)акрилата (А-2а), полученное с помощью реакции образования сложного эфира 1 моля органического диольного соединения с 2 молями (мет)акриловой кислоты и представленное следующей общей формулой (А-2а):
4
где R представляет собой атом водорода или метильную группу, a G представляет собой остаток органического диольного соединения.
9. Способ изготовления искусственного зуба по п. 1, в котором жидкая композиция стоматологической фотоотверждаемой пластмассы содержит в качестве наполнителя (В) по меньшей мере одно из следующих соединений: порошок двуокиси кремния, порошок оксида алюминия, порошок диоксида циркония, стеклянный порошок и порошки, изготовленные путем обработки вышеупомянутых порошков связующим агентом.
10. Способ изготовления искусственного зуба по п. 1, в котором жидкую композицию стоматологической фотоотверждаемой пластмассы облучают светом, преобразованным в форму пятна с помощью системы линейных изображений с линейным перемещением через светопроницаемую поверхность дна формовочного контейнера с образованием отвержденного слоя пластмассы, либо жидкую композицию стоматологической фотоотверждаемой пластмассы планарно облучают сквозь светопроницаемую поверхность дна формовочного контейнера светом, проходящим через плоскую маску-изображение, образованную при помощи множества микрооптических затворов.
11. Жидкая композиция стоматологической фотоотверждаемой пластмассы, содержащая органическое соединение, подвергающееся радикальной полимеризации (А), наполнитель (В) и светочувствительный инициатор радикальной полимеризации (С) для использования в способе изготовления искусственного зуба по любому из пп. 1-10, причем указанная композиция стоматологической фотоотверждаемой пластмассы содержит в качестве по меньшей мере части органического соединения, подвергающегося радикальной полимеризации (А), по меньшей мере одно из соединений, таких как соединение ди(мет)акрилата (А-1а) на основе уретана, полученное в результате реакции 1 моля органического диизоцианатного соединения с 2 молями гидроксиалкил(мет)акрилата и представленное следующей общей формулой (А-1а):
1
2
где R представляет собой атом водорода или метильную группу, R представляет собой алкиленовую группу, a D представляет собой остаток органического диизоцианатного соединения, и соединение ди(мет)акрилата (A-1b), полученное в результате реакции 1 моля диэпоксидного соединения с 2 молями (мет)акриловой кислоты и представленное следующей общей формулой (A-1b):
3
где R представляет собой атом водорода или метильную группу, а Е представляет собой диэпоксидный остаток, и где:
(i) соединение ди(мет)акрилата (A-1a) на основе уретана представляет собой уретандиметакрилат, полученный путем взаимодействия 1 моля 2,2,4-триметилгексаметилендиизоцианата с 2 молями гидроксиэтилметакрилата, так называемого УДМА, и/или
(ii) органическое соединение, подвергающееся радикальной полимеризации (А) дополнительно содержит еще одно органическое соединение, подвергающееся радикальной полимеризации (А-2), которое представляет собой (мет)акрилат, имеющий две или более (мет)акриловые группы в молекуле и полученный в результате реакции двухатомного, или трехатомного, или многоатомного спирта с (мет)акриловой кислотой.
12. Жидкая композиция стоматологической фотоотверждаемой пластмассы по п. 11, в которой органическое соединение, подвергающееся радикальной полимеризации (А), дополнительно содержит еще одно органическое соединение, подвергающееся радикальной полимеризации (А-2), которое представляет собой ди(мет)акрилатное соединение, полученное в результате реакции двухатомного, или трехатомного, или многоатомного спирта с (мет)акриловой кислотой, и где в упомянутой жидкой композиции стоматологической фотоотверждаемой пластмассы общее содержание соединений ди(мет)акрилата (А-1а) на основе уретана и ди(мет)акрилата (A-1b) составляет от 5 до 95 мас. %, предпочтительно от 20 до 80 мас. % и более предпочтительно от 30 до 70 мас. % по отношению к массе органического соединения, подвергающегося радикальной полимеризации (А), а содержание другого органического соединения, подвергающегося радикальной полимеризации (А-2), составляет от 5 до 95 мас. %, предпочтительно от 20 до 80 мас. % и еще более предпочтительно от 30 до 70 мас. % по отношению к массе органического соединения, подвергающегося радикальной полимеризации (А).
13. Жидкая композиция стоматологической фотоотверждаемой пластмассы по п. 11, в которой органическое соединение, подвергающееся радикальной полимеризации (А), дополнительно содержит еще одно органическое соединение, подвергающееся радикальной полимеризации (А-2), которое получено при помощи реакции образования сложного эфира 1 моля органического диольного соединения с 2 молями (мет)акриловой кислоты и представлено следующей общей формулой (А-2а):
4
где R представляет собой атом водорода или метильную группу, a G представляет собой остаток органического диольного соединения.
14. Жидкая композиция стоматологической фотоотверждаемой пластмассы по п. 11, в которой органическое соединение, подвергающееся радикальной полимеризации (А), дополнительно содержит еще одно органическое соединение, подвергающееся радикальной полимеризации (А-2), которое получено в результате реакции сложного полиэфира или простого полиэфира, содержащих гидроксильные группы, с (мет)акриловой кислотой.
15. Жидкая композиция стоматологической фотоотверждаемой пластмассы по любому из пп. 11-14, в которой органическое соединение, подвергающееся радикальной полимеризации (А), представляет собой соединение на основе метакрилата.